(57)【要約】  当該発明は、大いに一酸化物の化合物の上等の光を放出するものである性質のおかげでランプの特徴を改善することを許容するところの、ＩＶＢ族の一酸化物の放射を放出するものである材料を含むものである放電ランプに関係する。
2010524185.tif 000002
【特許請求の範囲】
【請求項１】
Ｘは、Ｔｉ、Ｚｒ、Ｈｆ、又はそれらの混合物を含むものである群の中から選択されたものであるところの、一酸化物の放射を放出するものである材料ＸＯを含むものである、照明システム、特に放電ランプ。
【請求項２】
光を発生させるものである放電は、閉じられたランプベッセル内で操作させられたものであるところの、請求項１に従った照明システム。
【請求項３】
放電体積の最も冷たいスポット温度Ｔｅｓは、照明システムの公称の操作で≦９００Ｋ及びより多く好ましくはＴｅｓ≦７００Ｋであるところの、請求項１又は２に従った照明システム。
【請求項４】
−  金属は、Ｔｉ、Ｚｒ、Ｈｆ、又はそれらの混合物を含むものである群の中から選択されたものであるところの、最も少ないときで一つの第一の遷移金属化合物
−  最も少ないときで一つの第二の遷移金属化合物
−  これらの第一の及び／又は第二の化合物の最も少ないときで一つは、７００Ｋで≧０．０１Ｐａの蒸気の圧力を有するところのもの、
を含むものである、照明システム、特に放電ランプ。
【請求項５】
気体ベッセルの内側の第一の化合物及び／又は第二の化合物の含有率は、≧１０−１２ｍｏｌ／ｃｍ３及び≦１０−４ｍｏｌ／ｃｍ３であるところの、請求項４に従った照明システム。
【請求項６】
第一の材料は、ＴｉＦ４、ＺｒＦ４、ＨｆＦ４、ＴｉＣｌ４、ＺｒＣｌ４、ＨｆＣｌ４、ＴｉＢｒ４、ＺｒＢｒ４、ＨｆＢｒ４、ＴｉＩ４、ＺｒＩ４、ＨｆＩ４、又はそれらの混合物を含むものである群の中から選択されたものであるところの、請求項４から５までのいずれかのものに従った照明システム。
【請求項７】
第二の材料は、ＶＢ族元素、ＶＢ族元素のハロゲン化物、ＶＢ族元素の酸化物のハロゲン化物、ＶＩＢ族元素、ＶＩＢ族元素のハロゲン化物、ＶＩＢ族元素の酸化物のハロゲン化物、又はそれらの混合物を含むものである群の中から選択されたものであるところの、請求項４から６までのいずれかのものに従った照明システム。
【請求項８】
放電体積の最も冷たいスポット温度Ｔｅｓは、照明システムの公称の操作で≦９００Ｋ及びより多く好ましくはＴｅｓ≦７００Ｋであるところの、請求項４から７までのいずれかのものに従った照明システム。
【請求項９】
放電ランプは、ＨＩＤランプ、誘電体バリア放電（ＤＢＤ）ランプ、ＲＦ又はマイクロ波の周波数範囲において電極無しの容量的にか又は誘導的にかのいずれかで及び／又は低い周波数又はＤＣにおいて内部の電極と共に操作されたＴＬ、ＣＦＬ、及び／又はＱＬの低圧の放電ランプであるところの、請求項１から８までのいずれかのものに従った照明システム。
【請求項１０】
システムは、後に続くものである用途：
オフィスを照明するものであるシステム
家庭用の用途のシステム
店を照明するものであるシステム、
家庭を照明するものであるシステム、
アクセント照明するものであるシステム、
スポット照明するものであるシステム、
劇場を照明するものであるシステム
ファイバー光学部品の用途のシステム、
投射システム、
自己の照明された表示システム、
ピクセル化された表示システム、
セグメント化された表示システム、
警告するものであるサインのシステム、
医療の照明するものである用途のシステム、
インジケーターのサインのシステム、及び
装飾の照明するものであるシステム
携帯用のシステム
自動車の用途
温室を照明するものであるシステム
の一つ又はより多いものにおいて使用されたものである、請求項１から９までのいずれかのものに従った照明システムを含むものであるシステム。
【発明の詳細な説明】
【技術分野】
【０００１】
発明の分野
本発明は、光を放出するものであるデバイスのための新規な材料に、特に放電ランプのための新規な材料の分野に、向けられたものである。
【背景技術】
【０００２】
発明の背景
放電ランプは、照明することの最も多く卓越した、幅広く使用された及びポピュラーな形態の一つを形成する。しかしながら、放電ランプのかなり多いものは、それらの放出するものであるスペクトルが緑色の及び赤色の寄与の欠陥を欠点としてもつという、即ち、青色の（及びＵＶ）の含有率が過剰に傑出したものであるという、欠点を欠点としてもつ。これは、そのような放電ベッセルの達成可能な発光の効力を限定するものである。
【発明の概要】
【発明が解決しようとする課題】
【０００３】
発明の概要
本発明の目的は、上に述べられた欠点を克服することが最も少ないときで部分的にできるものである、及び、特に幅広い範囲の用途についての改善された照明するものである特徴を備えた放電ランプを築くことを許容する、ところの照明システムを提供するということである。
【課題を解決するための手段】
【０００４】
これの目的は、本発明の請求項１に従った照明システムによって解決されたものである。それに応じて、Ｘは、Ｔｉ、Ｚｒ、Ｈｆ、又はそれらの混合物の群の中から選択されたものであるところの、気体状の一酸化物の放射を放出するものである材料ＸＯを含むものである、照明システム、特に放電ランプは、提供されたものである。
【０００５】
−  そのような照明システムは、後に続くものである利点：
−  そのような照明システムを使用することで、光−技術的な性質は、本発明内の幅広い範囲の用途について、簡単な及び有効な方式で大いに改善されたものであることができる。
【０００６】
−  純粋なＩＶＢ族の金属のハロゲン化物の放電と比較された、発光の効力は、向上させられたものである
−  色の座標ｘ、ｙは、Ｐｌａｎｃｋ軌跡に向かってシフトさせられたものである（即ち、放電は、“より白色のもの”になるものである）
−  演色することの性質は、改善されたものである。
【０００７】
−  使用された材料は、無−毒性のものであると共に従って本発明内の幅広い範囲の用途について使用可能なものである；
の最も少ないときで一つを有するための本発明内の幅広い範囲の用途を示してきたものである。
【０００８】
本発明の好適化された実施形態に従った、光を発生させるものである放電は、閉じられたランプベッセル内で操作されたものである。
【０００９】
そして、一酸化物の放射を放出するものである材料ＸＯは、操作するものであるシステムの光技術的な性質が、一時間と比べてより大きい時間スケールで一定なものに留まるものであるというように、再生の化学的なサイクルにおいて連続的に形成された及び破壊された本発明の好適化された実施形態に従ったものであることがある。
【００１０】
本発明の好適化された実施形態に従った、一酸化物の放射を放出するものである材料は、最も少ないときで一つの、好ましくは二つの前駆体から操作するものである放電ランプの気体において形成されたものである。
【００１１】
本発明の好適化された実施形態に従った、放電の体積の最も冷たいスポット温度Ｔｅｓは、照明システムの公称の操作で≦９００Ｋ及びより多く好ましくはＴｅｓ≦７００Ｋである。
【００１２】
これは、これの特徴のおかげで、照明システムの性質、特に放電ランプであるものであるシステムの寿命が、大いに改善されたものであることがあるので、本発明内の多数の用途について好都合に示されたものであることを有する。
【００１３】
当該発明は、さらには、
−  金属は、Ｔｉ、Ｚｒ、Ｈｆ、又はそれらの混合物を含むものである群の中から選択されたものであるところの、最も少ない一つの第一の遷移金属化合物
−  最も少ないときで一つの第二の遷移金属化合物、
−  これらの第一の及び／又は第二の化合物の最も少ないときで一つは、７００Ｋで≧０．０１Ｐａの蒸気の圧力を有するところのもの
を含むものである、照明システム、特に放電ランプに関係する。
【００１４】
一つの化合物の蒸気の圧力が、７００Ｋで知られたものではないものであるとすれば、それは、良好に知られた熱力学的な方法によって、例のためには、文献のデータが知られたものであるところの温度の範囲を超えた蒸気の圧力の曲線を外挿するためのＣｌａｕｓｉｕｓ−Ｃｌａｐｅｙｒｏｎの等式を使用することによって、見積もられたものであることがある。
【００１５】
本発明の意味における遷移金属化合物は、特に、金属のハロゲン化物、金属の酸化物、及び／又は金属の酸化物のハロゲン化物を包含する。
【００１６】
そのような照明システムは、本発明内の幅広い範囲の用途について後に続くものである利点：
−  そのような照明システムを使用することで、光−技術的な性質は、本発明内の幅広い範囲の用途について、簡単な及び有効な方式で大いに改善されたものであることができる：
−  純粋なＩＶＢ族の金属のハロゲン化物の放電と比較された、発光の効力は、向上させられたものである
−  色の座標ｘ、ｙは、Ｐｌａｎｃｋ軌跡に向かってシフトさせられたものである（即ち、放電は、“より白色のもの”になるものである）
−  演色することの性質は、改善されたものである。
【００１７】
−  使用された材料は、無毒性のものであると共に従って本発明内の幅広い範囲の用途について使用可能なものである；
の最も少ないときで一つを有することを示してきたものである。
【００１８】
いずれの理論にも束縛されたものであること無しに、発明者は、そのような第一の及び第二の化合物を使用することによって、幅広い範囲の用途について、特に一酸化物の放射を放出するものである材料が、それが照明システムの照明するものである性質に影響するというような程度において、発生させられたものであるということは、可能性のあることであるということを信じる。
【００１９】
これは、化合物が、それらが原子へと解離されたものであるところの、放電の熱い中央の領域の中へと拡散するものであるという方式で起こることが信じられたことである。そのとき原子は、最終的に望まれた分子の放射を放出するところの望まれた一酸化物へと再結合する。
【００２０】
驚くものであることには、第二の化合物が、本発明内の幅広い範囲の用途について酸化物のハロゲン化物の化合物であることを必要とするものではないことは、見出されてきたことである。これらの実施形態における酸素の源は、製造するものである工程間に導入された酸素を含有するものである不純物から又は（例．ＳｉＯ２と同様の）放電ベッセルの材料で充填するものである遷移金属のハロゲン化物の反応から誘導することが信じられたことである。これらの実施形態において、第二の化合物が、その次にさらに反応するところの中間体の酸化物のハロゲン化物の化合物を形成するためにこれらの不純物及び／又はＳｉＯ２と最初に反応することは、信じられたことである。
【００２１】
本発明の好適化された実施形態に従った、これらの第一の及び／又は第二の化合物の最も少ないときで一つは、７００Ｋで≧０．０１Ｐａ、好ましくは≧０．０５Ｐａ、及び最も多く好適化された≧０．１０Ｐａの蒸気の圧力を有する。
【００２２】
本発明の好適化された実施形態に従った、最も少ないときで一つの第二の化合物は、それによって金属が、Ｖ、Ｎｂ、Ｔａ、Ｃｒ、Ｍｏ、Ｗ、又はそれらの混合物を含むものである群の中から選択されたものであるところの、金属、金属のハロゲン化物、金属の酸化物、及び／又は金属の酸化物のハロゲン化物の化合物を含む。
【００２３】
本発明の好適化された実施形態に従った、（モル：モルにおける）第一の化合物対第二の化合物の比は、≧０．０１：１及び≦１０００：１、好ましくは≧０．１：１及び≦１００：１、及び／又は最も多く好適化された≧０．５：１及び≦２０：１である。
【００２４】
本発明の好適化された実施形態に従った、照明システムは、好ましくは、非晶質の又は（多）結晶質の酸化物又はそれらの混合物、特に放電ランプの技術において使用されたところのもの、で作られたものであるところの、放電ベッセルを含む。好ましくは、ベッセルの材料は、ＳｉＯ２（石英）又はＡｌ２Ｏ３（多結晶質のアルミナ又はサファイア）である。あるいは、ランプの充填物からの攻撃に対して適切な（酸化物の）コーティングに保護されたとすれば、例．軟質のガラスとしての、他のベッセルの材料は、使用されたものであることができるであろう。
【００２５】
本発明の好適化された実施形態に従った、気体のベッセルの内側における第一の化合物及び／又は第二の化合物の含有率は、≧１０−１２ｍｏｌ／ｃｍ３及び≦１０−４ｍｏｌ／ｃｍ３、好ましくは≧１０−１１ｍｏｌ／ｃｍ３及び≦１０−５ｍｏｌ／ｃｍ３、である。
【００２６】
本発明の好適化された実施形態に従った、第一の材料は、ＴｉＦ４、ＺｒＦ４、ＨｆＦ４、ＴｉＣｌ４、ＺｒＣｌ４、ＨｆＣｌ４、ＴｉＢｒ４、ＺｒＢｒ４、ＨｆＢｒ４、ＴｉＩ４、ＺｒＩ４、ＨｆＩ４、又はそれらの混合物を含むものである群の中から選択されたものである。
【００２７】
本発明の好適化された実施形態に従った、第二の材料は、ＶＢ族元素、ＶＢ族元素のハロゲン化物、ＶＢ族元素の酸化物のハロゲン化物、ＶＩＢ族元素、ＶＩＢ族元素のハロゲン化物、ＶＩＢ族元素の酸化物のハロゲン化物、又はそれらの混合物を含むものである群の中から選択されたものである。
【００２８】
本発明の好適化された実施形態に従った、放電ランプは、ＨＩＤランプ、誘電体バリア放電（ＤＢＤ）ランプ、ＲＦ又はマイクロ波の周波数範囲において電極無しの（容量的に又は誘導的に）のいずれかで及び／又は低い周波数又はＤＣにおいて内部の電極と共に操作されたＴＬ、ＣＦＬ、及び／又はＱＬの低圧の放電ランプである。
【００２９】
照明システムが、ＨＩＤランプ又はＤＢＤランプを含む又はそれである場合には、気体のベッセルの内側における第一の化合物及び／又は第二の化合物の含有率が、≧１０−８ｍｏｌ／ｃｍ３及び≦１０−４ｍｏｌ／ｃｍ３、好ましくは≧１０−７ｍｏｌ／ｃｍ３及び≦１０−５ｍｏｌ／ｃｍ３、であることは、特に好適化されたことである。
【００３０】
照明システムが、ＴＬ、ＣＦＬ、及び／又はＱＬの低圧の放電ランプを含む又はそれである場合には、気体のベッセルの内側における第一の化合物及び／又は第二の化合物の含有率が、≧１０−１１ｍｏｌ／ｃｍ３及び≦１０−６ｍｏｌ／ｃｍ３、好ましくは≧１０−１０ｍｏｌ／ｃｍ３及び≦１０−７ｍｏｌ／ｃｍ３、であることは、特に好適化されたことである。
【００３１】
本発明の好適化された実施形態に従った、照明システムは、気体の充填物が、不活性な緩衝物の気体を含むところの、気体の充填物を含む。緩衝物の気体は、貴ガス、窒素、又は水銀であることがある。より多く好ましくは、緩衝物の気体は、ヘリウム、ネオン、アルゴン、クリプトン、及びキセノン、又はそれらの混合物によって形成された群より選択されたものである。
【００３２】
本発明の好適化された実施形態に従った、放電体積の最も冷たいスポット温度Ｔｅｓは、照明システムの公称の操作で≦９００Ｋ及びより多く好ましくはＴｅｓ≦７００Ｋである。
【００３３】
本発明に従った照明システムは、広い多様性のシステム及び／又は用途、それらの間において後に続くものであるもの：
オフィスを照明するものであるシステム
家庭用の用途のシステム
店を照明するものであるシステム、
家庭を照明するものであるシステム、
アクセント照明するものであるシステム、
スポット照明するものであるシステム、
劇場を照明するものであるシステム
ファイバー光学部品の用途のシステム、
投射システム、
自己の照明された表示システム、
ピクセル化された表示システム、
セグメント化された表示システム、
警告するものであるサインのシステム、
医療の照明するものである用途のシステム、
インジケーターのサインのシステム、及び
装飾の照明するものであるシステム
携帯用のシステム
自動車の用途
温室を照明するものであるシステム
の一つ又はより多いもの、における使用のものであることがある。
【００３４】
クレームされた構成要素及び記載された実施形態において当該発明との一致における使用されたものであるための構成要素のみならず、上述された構成要素は、直接関係する分野において知られた選択の規準が、限定なしに適用されたものであることができるというように、それらの大きさ、形状、材料の選択、及び技術的な概念の点でいずれの特別な例外にもかけられたものであるのではない。
【図面の簡単な説明】
【００３５】
図面の手短な記載
当該発明の対象の追加的な詳細、特徴、特性、及び利点は、サブクレーム、図、並びに、それぞれの図及び例の後に続くものである記載に開示されたものであるが、それらは、本発明に従った照明システムの−−例示的な様式で−−数個の実施形態及び例を示す。
【図１】図１は、本発明の例Ｉに従った放電ランプの測定された及びシミュレーションされた放出スペクトルを示す。
【図２】図２は、本発明の例ＩＩに従った放電ランプの測定された及びシミュレーションされた放出スペクトルを示す。
【図３】図３は、本発明の例ＩＩＩに従った放電ランプの測定された及びシミュレーションされた放出スペクトルを示す。
【図４】図４は、本発明の例ＩＶに従った放電ランプの測定された放出スペクトルを示す。
【図５】図５は、本発明の例Ｖに従った放電ランプの測定された放出スペクトルを示す。
【図６】図６は、本発明の例ＶＩに従った放電ランプの測定された放出スペクトルを示す。
【発明を実施するための形態】
【実施例１】
【００３６】
例Ｉ：
図１は、後に続くもののようなセットアップされたものであったところの例Ｉを参照する：
２４ｍｍのより内側の直径及び２５０ｍｍの長さ、即ち、１１３立方センチメートルの体積、を備えた管状の石英のエンベロープは、０．０５ｍｇのＴｉ、０．３ｍｇのＷＣｌ６、及び（部屋の温度における圧力）１０ミリバールのＡｒで充填されたものであった。十分な量の酸素は、石英の壁の材料との反応によって供給されたものであった。８１ＷのＲＦパワーの１３．５６ＭＨｚの周波数は、外部の銅の電極の手段によってランプの中へと容量的に結合させられたものであった。２１２℃の最も冷たいスポット温度では、図１に示されたような放出スペクトルは、測定されたものであった。
【００３７】
図１は、また、ＴｉＯの分子の三個のバンドシステム（Ａ−Ｘ、Ｂ−Ｘ、及びＣ−Ｘ）によって放出された（破線の）シミュレーションされたスペクトルを含有する。これのシミュレーションが、緑色の及び赤色の可視の範囲において非常に良好に実験のスペクトルと調和すること、並びに、ＴｉＯの分子によって放出された放射が、合計の放出された放射の顕著な量を寄与することは、明白なことである。
【実施例２】
【００３８】
例ＩＩ：
図２は、後に続くもののようなセットアップされたものであったところの例ＩＩを参照する：
３２ｍｍのより内側の直径、即ち、１７立方センチメートルの体積、を備えた球状の石英のエンベロープは、０．１０５ｍｇのＴｉ、１．１５７ｍｇのＡｕＣｌ３、０．３６ｍｇのＷＯ２Ｃｌ２、及び（部屋の温度における圧力）１００ミリバールのＡｒで充填されたものであった。約６３０Ｗのマイクロ波パワーの２．４５ＧＨｚの周波数は、半球状の真鍮の共振器の中へとそれを置くことによってランプの中へと結合させられたものであった。測定された放出スペクトルは、図２に描かれたものである。後に続くものである光技術的なデータは、これの測定から導かれてきたものである：色温度Ｔｃ＝３５７４Ｋに対応するものである色度座標ｘ＝０．３９５５，ｙ＝０．３７２５、ＨＰ赤色＝２１．３７％、一般的な演色することの指標Ｒａ８＝９４．４６、発光の光束Φ＝４８１６３ルーメン、発光の効力η＝７６ルーメン／Ｗ、合計の可視の放射（４００．．７８０ｎｍ）Ｐｖｉｓ＝２４３．３Ｗ、１．４５Ｅ１８個の光子／ジュールに対応するものである合計の光子の量＝９．１７Ｅ２０個／ｓ。
【００３９】
図２は、また、ＴｉＯの分子の三個のバンドシステム（Ａ−Ｘ、Ｂ−Ｘ、及びＣ−Ｘ）によって放出された（破線の）シミュレーションされたスペクトルを含有する。これのシミュレーションが、全部のスペクトルの範囲にわたって非常に良好に実験のスペクトルと調和すること、並びに、ＴｉＯの分子によって放出された放射が、合計の放出された放射の最も大きい量によってはるかに寄与することは、明白なことである。
【実施例３】
【００４０】
例ＩＩＩ：
図３は、後に続くもののようなセットアップされたものであったところの例ＩＩＩを参照する：
２４ｍｍのより内側の直径及び２５０ｍｍの長さ、即ち、１１３立方センチメートルの体積、を備えた管状の石英のエンベロープは、０．２６ｍｇのＨｆＣｌ４、０．２１ｍｇのＮｂＣｌ５、及び（部屋の温度における圧力）１２ミリバールのＸｅで充填されたものであった。十分な量の酸素は、石英の壁の材料との反応によって供給されたものであった。９８ＷのＲＦパワーの１３．５６ＭＨｚの周波数は、外部の銅の電極の手段によってランプの中へと容量的に結合させられたものであった。１７４℃の最も冷たいスポット温度では、図３の放出スペクトル（実線の曲線）は、測定されてきたものである。
【００４１】
図３は、また、同じ実験の条件の下で操作されたＮｂＣｌ５及び１２ミリバールのＸｅのみで充填されたランプから放出された（破線の）スペクトルを含有する。３５０ｎｍ及び６００ｎｍの間における実施形態のランプ１の追加的な放出は、主として、二原子のＨｆＯからの放射へ割り当てられたものであることができる。（また図４を見ること）
【実施例４】
【００４２】
例ＩＶ：
図４は、後に続くもののようなセットアップされたものであったところの例ＩＶを参照する：
３２ｍｍのより内側の直径、即ち、１７立方センチメートルの体積、を備えた球状の石英のエンベロープは、０．９６ｍｇのＨｆＣｌ４、０．３８ｍｇのＷＯ２Ｃｌ２、及び（部屋の温度における圧力）１００ミリバールのＡｒで充填されたものであった。約６００Ｗのマイクロ波パワーの２．４５ＧＨｚの周波数は、半球状の真鍮の共振器の中へとそれを置くことによってランプの中へと結合させられたものであった。測定された放出スペクトルは、図４に描かれたものである。
【００４３】
与えられたスペクトルは、二原子のＨｆＯの分子の放出によって支配されたものである。（＝３７０ｎｍ及び５００ｎｍの間における）Ｄ−Ｘの遷移のバンド構造、並びに、（＝５５０ｎｍ及び６５０ｎｍの間における）部分的に重なるものであるＢ−Ｘ及びＡ−Ｘの遷移は、明瞭に識別されたものであることができる。
【実施例５】
【００４４】
例Ｖ：
図５は、後に続くもののようなセットアップされたものであったところの例Ｖを参照する：
４０ｍｍのより内側の直径及び９０ｍｍの長さ、即ち、１４５立方センチメートルの体積、を備えた管状の石英のエンベロープは、０．８４ｍｇのＺｒＣｌ４、０．４７ｍｇのＭｏＣｌ５、０．２５ｍｇのＡｕＣｌ５、及び（部屋の温度における圧力）１８ミリバールのＸｅで充填されたものであった。十分な量の酸素は、石英の壁の材料との反応によって供給されたものであった。２８０ＷのＲＦパワーの１４ＭＨｚの周波数は、バーナーにおける外部の空気のコイル（１ｍｍの銀のワイヤー、７回巻くもの）の手段によってランプの中へと誘導的に結合させられたものであった。２４０℃の最も冷たいスポット温度では、図５の放出スペクトル（実線の曲線）は、測定されてきたものである。
【００４５】
５００ｎｍ及び６６０ｎｍの間における実施形態のランプ３の放出は、主として、二原子のＺｒＯからの放射のおかげのものである（また図６を見ること）。
【実施例６】
【００４６】
例ＶＩ：
図６は、後に続くもののようなセットアップされたものであったところの例ＶＩを参照する：
３２ｍｍのより内側の直径、即ち、１７立方センチメートルの体積、を備えた球状の石英のエンベロープは、１．０７ｍｇのＺｒＢｒ４、０．４１ｍｇのＭｏＯ２Ｂｒ２、及び（部屋の温度における圧力）１００ミリバールのＡｒで充填されたものであった。約６００Ｗのマイクロ波パワーの２．４５ＧＨｚの周波数は、半球状の真鍮の共振器の中へとそれを置くことによってランプの中へと結合させられたものであった。測定された放出スペクトルは、図６に描かれたものである。
【００４７】
与えられたスペクトルは、二原子のＺｒＯの分子の放出によって支配されたものである。三重項の状態の遷移（λ＝４２０ｎｍ及び５２０ｎｍの間における）ｆ−ａ、（λ＝５３０ｎｍ及び６００ｎｍの間における）ｅ−ａ、及び（λ＝６００ｎｍ及び８００ｎｍの間における）一重項の遷移Ｂ−Ｘと部分的に重なるものであるｄ−ａのバンド構造は、明瞭に識別されたものであることができる。
【００４８】
上に詳述された実施形態における要素及び特徴の特定の組み合わせは、例示的なもののみである；これのもの及び参照によって組み込まれた特許／出願における他の教示することでのこれらの教示することの相互に交換すること及び置換は、またはっきりと企図されたものである。当技術における熟練した者が認識することになるように、ここに記載されたものであるところのものの変形、変更、及び他の実施は、クレームされたような発明の主旨及び範囲から逸脱することなしに当技術における通常の技能の者に起こることができる。それに応じて、先行するものである記載は、例のみの方式によるものであると共に、限定するもののように意図されたものであるのではない。発明の範囲は、後に続くものであるクレーム及びそれらに対する均等物において規定されたものである。さらには、当該記載及びクレームにおいて使用された参照符号は、クレームされたような発明の範囲を限定するものではない。
【図１】
2010524185.tif 000003
【図２】
2010524185.tif 000004
【図３】
2010524185.tif 000005
【図４】
2010524185.tif 000006
【図５】
2010524185.tif 000007
【図６】
2010524185.tif 000008
【国際調査報告】
2010524185.tif 000009
2010524185.tif 000010
2010524185.tif 000011